(57)【特許請求の範囲】
【請求項１】
ワニス、顔料分散液、有機溶剤及び水を含有した、２０℃における粘度が３０ｍＰａ・ｓ以下、２０℃における表面張力が２１〜３４ｍＮ／ｍである水系ジェットインク組成物において、前記ワニスの樹脂は、ガラス転移点（Ｔｇ）が３０℃以上であり、かつ、酸価が５〜３５ｍｇＫＯＨ/ｇであり、該顔料分散液は、顔料と酸価が１０〜４０ｍｇＫＯＨ/ｇであるウレタン樹脂を含み、分散時における顔料と該ウレタン樹脂を合わせた濃度（対顔料分散液全量）が、１０質量％〜４５質量％であり、該顔料分散液の平均粒子径（ｄ５０）が５０〜３００ｎｍであり、該有機溶剤は、前記水系ジェットインク組成物に３０〜６０質量％含まれ、該有機溶剤のうち下記一般式（１）で示される化合物を１種類以上、前記水系ジェットインク組成物中に１０〜４０質量％含んでおり
Ｒ１Ｏ−（ＣＨ２−ＣＨ（Ｒ２）−Ｏ）ｎ−Ｈ・・・（１）
（式中、Ｒ１は炭素数１〜６のアルキル基、フェニル基又はベンジル基であり、Ｒ２は水素原子又はメチル基であり、ｎは１〜３の整数である。）
該有機溶剤のうち前記水系ジェットインク組成物中に１０〜４０質量％のアルカンジオールを含む水系ジェットインク組成物の製造方法であって、
顔料分散用ビーズの充填率が５０〜７５％のビーズミルで分散することによって前記顔料分散液を調製することを特徴とする、前記水系ジェットインク組成物の製造方法。
【発明の詳細な説明】
【技術分野】
【０００１】
本発明は、水系ジェットインク組成物に関する。より詳しくは、水系インク中の有機溶剤量が多量であっても、貯蔵安定性に優れ、連続吐出性が良好で、ハジキやにじみがなく、さまざまな被塗物への密着が良好である塗装物が得られ、また色の発現に優れている水系ジェットインク組成物に関する。
【背景技術】
【０００２】
従来、顔料、バインダー樹脂、顔料分散剤、溶媒及び水からなる水系インク組成物で、種々の溶媒を用いたインク組成物が多数提案されている。
【０００３】
しかし、従来のインク組成物を用いて塗装物を作製した場合に、貯蔵安定性が悪く、不安定な噴射が生じ被塗物への密着が悪い塗装物が得られたり、またそのようなインク組成物を用いて塗装物を作製しても色の発現が必ずしも充分でなかったりすることがある。また、ハジキやにじみが生じず、良好な密着を発現するために被塗物によっては受理層を形成する必要があった。
【０００４】
上記、不安定な噴射が生じる原因として、一般的に、組成物中の溶剤の選択によって微小液滴の乾燥が速くなり過ぎてしまい、噴射以前に乾燥が進むことにより吐出機に固着するためであり、これを防ぐために高沸点溶剤を添加する方法がとられている（例えば、特許文献１参照）。しかし、水系インクに有機溶剤が多量に含むことにより、インクの貯蔵安定性が低下する問題があった。
【０００５】
また、ハジキやにじみが生じる原因として、一般的に、被塗物との界面張力差の調整が不十分であることが知られており、表面調整剤を添加する方法がとられている。
【０００６】
一方、特許文献２には、ハジキやにじみを改善する方法としてシリコーンアクリル樹脂を添加する方法がとられているが、水系の組成物について提供されるものではない。
【先行技術文献】
【特許文献】
【０００７】
【特許文献１】特許第３０５００４９号明細書
【特許文献２】特開平１０−２５１５７３号公報
【発明の概要】
【発明が解決しようとする課題】
【０００８】
本発明の目的は、上記のような課題を解決することであり、水系インク組成物中の有機溶剤量が多量であっても貯蔵安定性、連続吐出性が良く、受理層を必要せずさまざまな被塗物へハジキやにじみがなく、密着性や耐水性が良好である塗装物が得られ、また色の発現に優れている水系ジェットインク組成物を提供することである。
【課題を解決するための手段】
【０００９】
本発明者等は、上記の目的を達成するため鋭意検討した結果、組成物中の有機溶剤を特定し、顔料分散液の製造方法にビーズミルを用い、顔料分散用ビーズの充填率を特定の範囲内にあることによって、貯蔵安定性と連続吐出性を調整でき、更には塗膜性能が向上することを見出した。
【００１０】
本発明に従って、ワニス、顔料分散液、有機溶剤及び水を含有した、２０℃における粘度が３０ｍＰａ・ｓ以下、２０℃における表面張力が２１〜３４ｍＮ／ｍである水系ジェットインク組成物において、
該顔料分散液は、顔料分散用ビーズの充填率が５０〜７５％のビーズミルで分散されており、
該有機溶剤は、下記一般式（１）で示される化合物を１種類以上含むことを特徴とする水系ジェットインク組成物が提供される。
【００１１】
Ｒ１Ｏ−（ＣＨ２−ＣＨ（Ｒ２）−Ｏ）ｎ−Ｈ・・・（１）
式中、Ｒ１は炭素数１〜６のアルキル基、フェニル基又はベンジル基であり、Ｒ２は水素原子又はメチル基であり、ｎは１〜３の整数である。
【発明の効果】
【００１２】
本発明の水系ジェットインク組成物を用いることにより、貯蔵安定性、連続吐出性が良く、ハジキやにじみのない、高光沢、耐水性が良好な品質上好ましい塗装物が得られ、また優れた色の発現が得られる。更に、本発明の水系ジェットインク組成物を用いることにより、受理層を必要せずに金属板及びその塗装物、窯業系塗装物、プラスチック類、紙、ガラス等のさまざまな被塗物にも塗装でき、良好な密着性、光沢が得られる。
【発明を実施するための形態】
【００１３】
以下に、本発明の水系ジェットインク組成物について具体的に説明する。
【００１４】
本発明のワニス、顔料分散液、有機溶剤、水を含有した、２０℃における粘度が３０ｍＰａ・ｓ以下、２０℃における表面張力が２１〜３４ｍＮ／ｍである水系ジェットインク組成物において、該顔料分散液は、顔料分散用ビーズの充填率が５０〜７５％のビーズミルで分散されており、該有機溶剤は、下記一般式（１）で示される化合物を１種類以上含むことを特徴とするコーティング組成物が提供される。
【００１５】
Ｒ１Ｏ−（ＣＨ２−ＣＨ（Ｒ２）−Ｏ）ｎ−Ｈ・・・（１）
式中、Ｒ１は炭素数１〜６のアルキル基、フェニル基又はベンジル基であり、Ｒ２は水素原子又はメチル基であり、ｎは１〜３の整数である。
【００１６】
水系ジェットインク組成物の２０℃における粘度が３０ｍＰａ・ｓを超えると、水系ジェットインク組成物の塗布時に液滴の吐出不良が発生する。また、２０℃における表面張力が２１ｍＮ／ｍ未満又は３４ｍＮ／ｍを超えると塗布時に液滴の吐出不良が発生する。
【００１７】
本発明に使用する顔料分散用ビーズの直径は０．１〜１．０ｍｍであることが好ましい。ビーズの材質は、ガラス、窒化硅素、アルミナ及びジルコニア等が挙げられるが、耐摩耗性、高分散性からジルコニアが好ましい。ビーズ径を０．１ｍｍより小さくすると、効率良く衝突エネルギーを加えられず、分散が進み難くなる。一方、ビーズ径を１．０ｍｍより大きくすると、ビーズと顔料との接触面積が小さくなり摩砕による粉砕能力が低下することになり易く、かつ、顔料への衝突エネルギーが過大となるため、顔料表面から顔料誘導体が脱離してしまい、分散安定性が低下するという現象が発生する恐れがある。以上より、分散ビーズの直径は、０．１〜１．０ｍｍであり、ジルコニアビーズを使用することが好ましい。ビーズミル内に充填される顔料分散用ビーズの充填率は５０〜７５％であることが必須であり、好ましくは６０〜７０％である。充填率が５０％未満の場合、ビーズと分散液スラリーの接触回数が減少し、分散効率が低下する。充填率が７５％を超える場合、有機溶剤が水系ジェットインク組成物中３０〜６０質量％において、貯蔵安定性が低下する。
【００１８】
次に、本発明に使用するビーズミルは、バッチ式、循環式いずれでも使用可能である。バッチ式としては、例えば、ボールミル、サンドグラインダー、アトライター、アジテータ及びペイントシェーカー等があり、いずれも使用可能である。また、循環式としては、縦型、横型いずれでもよく、例えば、アイメックス社製ビスコミルシリーズ、アシザワ社製スターミル、システムーＺＥＴＡ、シンマルエンタープライゼス社製ダイノミル、ドライスヴェルケ社製ＤＣＰパールミル、三菱重工社製ダイヤモンドファインミル、及び浅田鉄工社製ナノミル、ピコミル等があるが、いずれを使用してもよい。
【００１９】
ビーズミル内の攪拌羽根は、ディスクタイプとピンタイプがあるが、いずれを使用してもよい。分散時における攪拌羽根の外周速は、衝突や摩砕による分散性、分散安定性の面から６ｍ／ｓｅｃ〜１２ｍ／ｓｅｃの範囲が好ましい。攪拌羽根の外周速とは、攪拌の為に回転する攪拌羽根の、中心から最も遠い部分の周速をいう。この範囲内で、分散混合スラリーの粘度（固形分濃度）と使用するビーズ直径により、外周速を適宜選択するのが好ましく、特に好ましくは９ｍ／ｓｅｃ〜１１ｍ／ｓｅｃの範囲を選択すると、更に分散性が良好な顔料分散体が得られる。
【００２０】
分散時のスラリーにおける顔料と分散用樹脂を合わせた濃度（対全スラリー量）は、１０質量％〜４５質量％の範囲で分散することにより、分散性・保存性が良好な顔料分散体が得られる。固形分濃度を１０質量％より小さくすると、分散機構はビーズとの衝撃による体積粉砕が主体となり顔料表面から顔料誘導体が脱離し易くなるし、また、生産効率からも好ましくない。４５質量％より大きくすると、粘度が高くなり、分散機構はビーズと顔料との摩擦による混練りが主体となり、過大な動力と発熱が発生するため、生産安定性からも好ましくない。更に、分散性向上の点から、２０質量％〜４０質量％の範囲で分散するのが、より好ましい。
【００２１】
分散時のスラリー温度は、０〜５０℃の範囲で分散可能である。これは、０℃未満になると、顔料への吸着が阻害され易くなる。一方、５０℃を超えると、顔料誘導体と分散用樹脂との吸着力が低下し、インク化後の保存安定性が低下する恐れがある。また、分散液が高温になるということは、ビーズの運動による分散エネルギーが分散に有効に使われず、大部分熱エネルギーに変換されていることを示しているため好ましくない。更に分散性向上の点から、１０〜４０℃の範囲で分散するのが、より好ましい。
【００２２】
本発明の水系ジェットインク組成物に用いられる顔料分散液として特に制限はなく、通常のインク組成物に用いられている顔料の分散液であればいずれも使用することができる。例えば、
ピグメントイエロー１２、１３、１４、１７、２０、２４、３１、４２、５３、５５、７４、８３、８６、９３、１０９、１１０、１１７、１２０、１２５、１２８、１２９、１３７、１３８、１３９、１４７、１４８、１５０、１５１、１５２、１５３、１５４、１５５、１６６、１６８、１８０、１８１、１８４、１８５、２１３、
ピグメントレッド９、４８、４９、５２、５３、５７、９７、１０１、１２２、１２３、１４９、１６８、１７７、１８０、１９２、２０２、２０６、２１５、２１６、２１７、２２０、２２３、２２４、２２６、２２７、２２８、２３８、２４０、２４４、２５４、ピグメントオレンジ１６、３６、３８、４３、５１、５５、５９、６１、６４、６５、７１、
ピグメントブルー１５、１５：１、１５：３、１５：４、１５：６、２２、３０、６０、６４、８０、
ピグメントバイオレット１９、２３、２９、３０、３２、３７、４０、５０、
ピグメントブラック１、７、２６、２７、２８、
ピグメントブラウン２３、２５、２６、
ピグメントグリーン７、３６、
酸化チタン、酸化鉄、群青、黄鉛、硫化亜鉛、コバルトブルー、硫酸バリウム及び炭酸カルシウム等の分散体を挙げることができる。
【００２３】
顔料分散液の配合量は、使用する顔料の種類等により任意に決定できるが、好ましくは水系ジェットインク組成物の５〜３０質量％であり、より好ましくは１０〜２５質量％である。一方で、顔料分散液は、平均粒子径（ｄ５０）が５０〜３００ｎｍであることが好ましい。平均粒子径が３００ｎｍより大きくなると、顔料が沈降し易くなるので、貯蔵安定性が低下する傾向がある。一方、平均粒子径が５０ｎｍ未満となると着色力が不足し、再凝集もし易くなる。更に、顔料分散液の比重は１．４〜５．２であることが好ましい。比重が１．４未満ではインク組成物を吐出させた場合に直進性が得られ難くなるので好ましくない。一方、比重が５．２を超えると顔料が沈降し易くなるので、貯蔵安定性が低下する傾向がある。
【００２４】
本発明の目的を逸脱しない範囲であれば、必要とする体質顔料を配合することも可能であり、これらの代表的なものとしては、炭酸カルシウム、硫酸バリウム、結晶シリカ、溶融シリカ、無定形シリカ、アルミナ、水和アルミナ、マグネシア、タルク、マイカ、クレー、硅砂、硅酸塩、カオリン及びガラス等の無機物質の粉末、ポリウレタン樹脂、ポリエステル樹脂、アクリル樹脂、アミノ樹脂、フッ素樹脂、エポキシ樹脂、塩化ビニル樹脂、シリコーン樹脂、フェノール樹脂、ポリエチレン樹脂、ポリスチレン樹脂及びポリプロピエン樹脂等の有機物質の粉末又はビーズ等が挙げられる。体質顔料は、単独で又はこれらの２種類以上の混合物として用いてもよい。
【００２５】
顔料分散液には分散用樹脂として酸価が１０〜４０ｍｇＫＯＨ/ｇであるポリウレタン樹脂を含むことが好ましく、特にはポリカーボネート基含有ポリウレタン樹脂が好ましい。酸価が１０ｍｇＫＯＨ/ｇ未満あるいは４０ｍｇＫＯＨ/ｇを超えると、顔料分散体の安定性が悪くなり、凝集や吐出不良を起こす恐れがある。それ以外の樹脂として、通常のインク組成物に用いられている分散用樹脂のいずれも使用することができ、２種類以上の分散樹脂を組み合わせて使用することもできる。
【００２６】
分散用樹脂としては、例えば、脂肪酸塩類、アルキル硫酸エステル塩類等のアニオン性界面活性剤、ポリオキシエチレンアルキルエーテル、ポリオキシエチレンスチレン化フェニルエーテル、ポリオキシエチレンアルキルフェニルエーテル等のノニオン性界面活性剤、カチオン性界面活性剤及び両イオン性界面活性剤等が挙げられる。また、ポリビニルアルコール、ポリビニルピロリドン、ポリビニルエーテル類、ポリエチレンオキシド、ポリエチレングリコール、ポリプロピレングリコール、ポリアクリルアミド、ポリエチレンイミン、ポリビニルピリジン、ポリアミド、ポリアリールアミン、ポリビニルブチラール、ポリアクリル酸、アクリル酸−アクリロニトリル共重合体、アクリル酸カリウム−アクリロニトリル共重合体、酢酸ビニル−アクリル酸エステル共重合体、アクリル酸−アクリル酸エステル共重合体等のアクリル系樹脂等を水に溶解又は分散した状態のものを挙げることができる。
【００２７】
本発明の水系ジェットインク組成物に用いられるワニスは、水に分散された平均粒子径（ｄ５０）が２０〜１３０ｎｍのウレタン樹脂粒子もしくはアクリル樹脂粒子を含み、それら樹脂粒子の全質量が水系ジェットインク組成物中において１〜２０質量％であることが好ましい。平均粒子径が２０ｎｍ未満では塗膜の堅牢性が悪くなり易く、１３０ｎｍを超えると貯蔵安定性が悪くなり易い。また、樹脂粒子の全質量が１質量％未満では密着不良となり易く、２０質量％を超えると貯蔵安定性が悪くなり易い。
【００２８】
ウレタン樹脂粒子としては特に制限はないが、ポリイソシアネート、ポリオール及び鎖伸長剤を反応させて得られるウレタン樹脂粒子であることが好ましい。ポリイソシアネート、ポリオール及び鎖伸長剤を反応させてブロック構造にすることでウレタン樹脂粒子の水への分散性安定性が向上する。
【００２９】
ポリイソシアネート成分は、その化合物中に少なくとも２個のイソシアネート基を有する化合物であり、例えば、トリレンジイソシアネート、キシレンジイソシアネート、ジフェニルメタンジイソシアネート、ナフチレンジイソシアネート、１，３−ビス（イソシアナトメチル）シクロヘキサン、テトラメチルキシレンジイソシアネート、ヘキサメチレンジイソシアネート、イソホロンジイソシアネート、ジシクロヘキシルメタンジイソシアネート及びノルボルナンジイソシアネート等からなるポリイソシアネート化合物が挙げられる。
【００３０】
これらのポリイソシアネート成分中、好ましくは、キシレンジイソシアネート、１，３−ビス（イソシアナトメチル）シクロヘキサン、ヘキサメチレンジイソシアネート、イソホロンジイソシアネート、４，４’−メチレンビス（シクロヘキシルイソシアネート）、及びノルボルナンジイソシアネートである。これらのポリイソシアネート成分は、１種を単独で使用することもでき、あるいは２種以上を組み合わせて使用することもできる。
【００３１】
ポリオール成分は、その化合物中に少なくとも２個の水酸基を有するポリオール化合物であり、例えば、ポリエステルポリオール、ポリエーテルポリオール、ポリカーボネートポリオール及びアクリルポリオール等が挙げられる。
【００３２】
ポリエステルポリオールには特に制限はなく、例えば、ポリエチレンアジペート、ポリエチレンプロピレンアジペート、ポリブチレンアジペート、ポリヘキサメチレンアジペート、ポリジエチレンアジペート、ポリエチレンテレフタレート、ポリエチレンイソフタレート、ポリヘキサメチレンイソフタレート、ポリエチレンサクシネート、ポリブチレンサクシネート、ポリエチレンセバケート、ポリブチレンセバケート、ポリ−ε−カプロラクタムジオール又はポリ（３−メチル−１，５−ペンチレンアジペート）等を用いることができる。
【００３３】
ポリエーテルポリオールには特に制限はなく、例えば、ポリオキシテトラメチレングリコール、ポリオキシプロピレングリコール、ポリオキシエチレングリコール又はポリオキシエチレン・プロピレングリコール等を用いることができる。
【００３４】
ポリカーボネートポリオールにも特に制限はなく、例えば、ポリテトラメチレンカーボネートジオール、ポリヘキサメチレンカーボネートジオール、１，６−ヘキサンジオールポリカーボネートポリオール又はポリ−１，４−シクロヘキサンジメチレンカーボネートジオール等を用いることができる。
【００３５】
アクリルポリオールにも特に制限はなく、例えば、（メタ）アクリル酸２−ヒドロキシエチル、（メタ）アクリル酸３−ヒドロキシプロピル、（メタ）アクリル酸４−ヒドロキシブチルやこれらのε−カプロラクトン付加物等のアクリル系単量体を必須成分とするものを用いることができる。
【００３６】
これらのポリオール成分は、１種を単独で使用することもでき、また２種以上を組み合わせて使用することもできる。これらのポリオール化合物の内、耐加水分解性及び耐候性の面から、好ましくは、ポリテトラメチレンカーボネートジオール、ポリヘキサメチレンカーボネートジオール、１，６−ヘキサンジオールポリカーボネートポリオール又はポリ−１，４−シクロヘキサンジメチレンカーボネートジオール等のポリカーボネートポリオールが用いられる。
【００３７】
鎖伸長剤としては、例えば、低分子量の多価アルコールや低分子量のポリアミンを挙げることができる。低分子量の多価アルコールとしては、例えば、エチレングリコール、ジエチレングリコール、１，４−ブタンジオール、１，６−ヘキサンジオール、３−メチル−１，５−ペンタンジオール、ネオペンチルグリコール、トリメチロールプロパン、ペンタエリスリトール、１，４−シクロヘキサンジメタノール、ジメチロールブタン酸、及びジメチロールプロパン酸等のジメチロールアルカン酸類等が挙げられる。低分子量のポリアミンとしては、例えば、エチレンジアミン、トリメチレンジアミン、テトラメチレンジアミン、ヘキサメチレンジアミン、ヒドラジン、ピペラジン、イソホロンジアミン、ノルボルナンジアミン、ジアミノジフェニルメタン、ジアミノシクロヘキシルメタン、トリレンジアミン、キシレンジアミン、ジエチレントリアミン、トリエチレンテトラミン、テトラエチレンペンタミン及びイミノビスプロピルアミン等が挙げられる。これらの鎖伸長剤は、１種を単独で使用することもでき、また２種以上を組み合わせて使用することもできる。
【００３８】
アクリル樹脂粒子を構成するモノマー成分としては、メチル（メタ）アクリレートや、エチル（メタ）アクリレート、ｎ−プロピル（メタ）アクリレート、イソプロピル（メタ）アクリレート、ｎ−ブチル（メタ）アクリレート、イソブチル（メタ）アクリレート、ペンチル（メタ）アクリレート、２−エチルヘキシル（メタ）アクリレート、デシル（メタ）アクリレート、ドデシル（メタ）アクリレート、ステアリル（メタ）アクリレート、α−クロロエチル（メタ）アクリレート、シクロヘキシル（メタ）アクリレート、フェニル（メタ）アクリレート、メトキシエチル（メタ）アクリレート、エトキシエチル（メタ）アクリレート、メトキシプロピル（メタ）アクリレート、エトキシプロピル（メタ）アクリレート、スチレン、メチルスチレン、クロロスチレン、メトキシスチレン、（メタ）アクリル酸、クロトン酸、イタコン酸、イタコン酸ハーフエステル、マレイン酸、マレイン酸ハーフエステル、２−ヒドロキシエチル（メタ）アクリレート、２（３）−ヒドロキシプロピル（メタ）アクリレート、４−ヒドロキシブチルアクリレート、アリルアルコール、多価アルコールのモノ（メタ）アクリル酸エステル（メタ）、アクリルアミド、マレインアミド、２−アミノエチル（メタ）アクリレート、ジメチルアミノエチル（メタ）アクリレート、３−アミノプロピル（メタ）アクリレート、２−ブチルアミノエチル（メタ）アクリレート、ビニルピリジン、グリシジル（メタ）アクリレート、アリルグリシジルエーテル、２個以上のグリシジル基を有するエポキシ化合物、Ｎ−メチロールアクリルアミド、酢酸ビニル、塩化ビニル、エチレン、ブタジエン、アクリロニトリル、及びジアルキルフマレート等が挙げられる。これらの中でスチレン、メチルメタクリレート及び（メタ）アクリル酸を含むアクリル樹脂粒子が好ましい。
【００３９】
ワニスとしては、ウレタン樹脂粒子もしくはアクリル樹脂粒子をそれぞれ単独で使用することもできるが、この２種類の樹脂粒子を組み合わせて使用することもできる。また、通常のインク組成物に用いられている樹脂粒子を含んだものも使用することもできる。例えば、その樹脂粒子としてポリエステル樹脂、エポキシ樹脂、メラミンやベンゾグアナミン等のアミノ樹脂、ポリアミド樹脂、又は酢酸ビニル共重合体等を微粒子化したものが挙げられる。
【００４０】
本発明におけるワニス中の樹脂の酸価が５〜３５ｍｇＫＯＨ/ｇであることが好ましい。酸価が５ｍｇＫＯＨ/ｇ未満あるいは３５ｍｇＫＯＨ/ｇを超えると、水系ジェットインク組成物中の顔料や樹脂粒子の分散安定性が悪くなる傾向があり、凝集や吐出不良を起こし易くなるため好ましくない。
【００４１】
また更に、ワニス中の樹脂のガラス転移点（Ｔｇ）が３０℃以上であることが好ましい。ガラス転移点が３０℃未満では塗膜の堅牢性が悪くなる傾向があるため好ましくない。
【００４２】
また、上記有機溶剤としては、水系ジェットインク組成物中の有機溶剤比率として３０〜６０質量％含有することが好ましい。上記有機溶剤比率が３０質量％未満では、水系ジェットインク組成物が被塗物上でハジキ易くなり、また６０質量％を超えると水系ジェットインク組成物の貯蔵安定性が悪くなる恐れがある。本発明の有機溶剤中には、下記一般式（１）で示される化合物を１種類以上含むことを必須である。
【００４３】
Ｒ１Ｏ−（ＣＨ２−ＣＨ（Ｒ２）−Ｏ）ｎ−Ｈ・・・（１）
式中、Ｒ１は炭素数１〜６のアルキル基、フェニル基又はベンジル基であり、Ｒ２は水素原子又はメチル基であり、ｎは１〜３の整数である。
【００４４】
前記一般式（１）で示される化合物は、水系ジェットインク組成物中に１０〜４０質量％含有することが好ましい。上記一般式（１）で示される化合物が１０質量％未満では、基材への密着性が低下し、ハジキが発生し易くなる。また４０質量％を超えると水系ジェットインク組成物の貯蔵安定性が悪くなる恐れがある。
【００４５】
上記一般式（１）で示される化合物として、例えば、
エチレングリコールモノメチルエーテル、エチレングリコールモノエチルエーテル、エチレングリコールモノプロピルエーテル、エチレングリコールモノブチルエーテル、エチレングリコールモノペンチルエーテル、エチレングリコールモノヘキシルエーテル、エチレングリコールモノフェニルエーテル、エチレングリコールモノベンジルエーテル、
ジエチレングリコールモノメチルエーテル、ジエチレングリコールモノエチルエーテル、ジエチレングリコールモノプロピルエーテル、ジエチレングリコールモノブチルエーテル、ジエチレングリコールモノペンチルエーテル、ジエチレングリコールモノヘキシルエーテル、ジエチレングリコールモノフェニルエーテル、ジエチレングリコールモノベンジルエーテル、
トリエチレングリコールモノメチルエーテル、トリエチレングリコールモノエチルエーテル、トリエチレングリコールモノプロピルエーテル、トリエチレングリコールモノブチルエーテル、トリエチレングリコールモノペンチルエーテル、トリエチレングリコールモノヘキシルエーテル、トリエチレングリコールモノフェニルエーテル、トリエチレングリコールモノベンジルエーテル
等のエチレングリコールエーテル類及びＲ１の置換基が異なる構造異性体等を挙げることができる。中でも、エチレングリコールモノブチルエーテル、エチレングリコールモノイソブチルエーテル、ジエチレングリコールモノブチルエーテル、ジエチレングリコールモノイソブチルエーテル、ジエチレングリコールモノベンジルエーテル、トリエチレングリコールモノイソブチルエーテル及びトリエチレングリコールモノブチルエーテルが好ましい。
【００４６】
また、有機溶剤中にアルカンジオールを含むことがより好ましい。アルカンジオール化合物は水系ジェットインク組成物中に１０〜４０質量％含有することが好ましい。上記有機溶剤量が１０質量％未満では、基材への密着性が低下し、ハジキが発生する。また４０質量％を超えると水系ジェットインク組成物の貯蔵安定性が悪くなる。
【００４７】
アルカンジオール化合物として、１，２−プロパンジオール、１，２−ブタンジオール、１，２−ペンタンジオール、１，２−ヘキサンジオール、１，２−ヘプタンジオール及び１，２−オクタンジオール等の炭素数が３〜８の１，２−アルカンジオールであることが好ましい。
【００４８】
これ以外の有機溶剤としては、通常のインク組成物に用いられる溶剤が使用でき、例えば、エチルアルコール、ｎ−プロピルアルコール、イソプロピルアルコール及びｎ−ブチルアルコール等のアルコール類が挙げられる。
【００４９】
本発明の水系ジェットインク組成物は、水系であるので当然に水を含有する。水としてイオン交換水及び蒸留水等の純水、超純水を用いることができる。また、水系ジェットインク組成物を長期保存する場合にカビやバクテリアの発生を防止するために、紫外線照射等により滅菌した水を用いることもできる。水を水系ジェットインク組成物の全量を基準にして１０〜７０質量％の量で配合することが好ましい。
【００５０】
本発明の水系ジェットインク組成物には、必要に応じて、表面張力調整剤、アミン類等のｐＨ調整剤、尿素及びその誘導体等のヒドロトロピー剤、防カビ・防腐剤、エチレンジアミン四酢酸等のキレート剤、防錆剤、酸化防止剤又はアルカリ増粘タイプ・ウレタン会合タイプの増粘剤等を添加することも可能である。
【００５１】
本発明の水系ジェットインク組成物は、種々のインクジェットプリンタに使用することができる。このようなインクジェットプリンタとして、例えば、荷電制御方式、インクオンデマンド方式によりインク組成物を噴出させる方式等を挙げることができる。
【００５２】
本発明の水系ジェットインク組成物は、特にラージフォーマットを用いた大型インクジェットプリンタによる印刷、例えばサインディスプレイ等の屋外用物品に印刷することを目的としたインクジェットプリンタの印刷にも好適に適用できる。また、カラーグラフィック印字やビデオ録画の描画においてもコントラストが明瞭で、画像の再現性は著しく良好となる。
【００５３】
インクジェット印刷した後の印刷面（インク組成物）は、常温〜数百℃で乾燥することにより乾燥被膜を形成する。なお、本発明で印刷の対象となる被塗物については、印刷面（インク組成物）を乾燥する条件下で変形もしくは変質しないものであれば特に制限されることはない。被塗物として塗装に適した大きさ、厚さ、形状であれば一般的な材料が使用でき、予め表面処理や塗装が行われていてもよい。例えば、インク組成物を吸収することがほとんど無い材質である、鉄板、アルミニウム板、ステンレス板又はこれらの塗装物、窯業系塗装板や、ポリエチレンテレフタレート（ＰＥＴ）、ポリカーボネート、アクリロニトリルブタジエンスチレン（ＡＢＳ）、塩化ビニル、アクリル及びポリエステル等の樹脂を主成分とする樹脂シートもしくはその成形体においては、良好な密着性ならびに光沢が得られ、また、インク組成物に対し吸収を有する紙や布にも滲むことなく塗布することができる。中でも塩化ビニル樹脂等のプラスチック基材が、インクの定着性等に優れるため好ましい。
【００５４】
本発明の水系ジェットインク組成物は、光沢塩化ビニルフィルムに適用されることが好ましく、高光沢性の優れた印字品質の印刷物が得られる。光沢塩化ビニルフィルムとしては、例えば、ＡＶＥＲＹ社製、リンテック社製及びマックタック社製等の市販の光沢塩化ビニルフィルムが挙げられる。
【実施例】
【００５５】
以下に、本発明を実施例及び比較例により更に詳細に説明する。なお、実施例及び比較例の記載について「部」及び「％」は質量基準に基づくものである。
【００５６】
＜ワニス１（ポリカーボネート基含有ウレタン樹脂粒子１の水分散体）の合成＞
攪拌機、還流冷却管、温度計及び窒素導入管を付した四つ口フラスコに、１，６−ヘキサンジオールポリカーボネートポリオール（平均分子量２０００）１０５．０部、ネオペンチルグリコール４．０部、トリメチロールプロパン１．０部、１，４−シクロヘキサンジメタノール１１．０部、ジメチロールプロピオン酸７．５部、ジブチル錫ジラウレート０．００１部及びメチルエチルケトン１１０．０部を仕込み、均一に混合した後、４，４’−メチレンビス（シクロヘキシルイソシアネート）８２．０部を加え、７０℃で６時間反応させて、カルボキシル基含有イソシアネート基末端プレポリマーのメチルエチルケトン溶液を得た。前記溶液を４０℃以下に冷却した後、トリエチルアミン５．７部を加え、４０℃で３０分間中和反応を行った。
【００５７】
次に、中和を行なった溶液を３０℃以下に冷却し、ディスパー羽根を用いて水４３０．０部を徐々に加えてポリカーボネート基含有イソシアネート基末端プレポリマー中和物を乳化分散し分散液を得た。そして、ジエチレントリアミン１．３５部を水２０．０部に溶解したアミン水溶液を前記分散液に滴下し、更に５０％ヒドラジン水溶液５．０部を加え、２時間反応させた後、３０℃で減圧し脱溶剤を行い、ポリカーボネート基含有ポリウレタン樹脂１の固形分３５％、粘度４５ｍＰａ・ｓ、酸価＝１５ｍｇＫＯＨ/ｇ、平均粒子径（ｄ５０）＝１２０ｎｍ、Ｔｇ＝６１℃の安定なワニス１を得た。
【００５８】
＜ワニス２（ポリカーボネート基含有ウレタン樹脂粒子２の水分散体）の合成＞
攪拌機、還流冷却管、温度計及び窒素導入管を付した四つ口フラスコに、１，６−ヘキサンジオールポリカーボネートポリオール（平均分子量２０００）１０５．０部、ネオペンチルグリコール１．０部、トリメチロールプロパン１．０部、１，４−シクロヘキサンジメタノール８．０部、ジメチロールプロピオン酸１４．０部、ジブチル錫ジラウレート０．００１部及びメチルエチルケトン１１０．０部を仕込み、均一に混合した後、４，４’−メチレンビス（シクロヘキシルイソシアネート）８２．０部を加え、７０℃で６時間反応させて、カルボキシル基含有イソシアネート基末端プレポリマーのメチルエチルケトン溶液を得た。前記溶液を４０℃以下に冷却した後、トリエチルアミン１０．５部を加え、４０℃で３０分間中和反応を行った。
【００５９】
次に、中和を行なった溶液を３０℃以下に冷却し、ディスパー羽根を用いて水４５０．０部を徐々に加えてポリカーボネート基含有イソシアネート基末端プレポリマー中和物を乳化分散せしめ分散液を得た。そして、ジエチレントリアミン１．３５部を水２０．０部に溶解したアミン水溶液を前記分散液に滴下し、更に５０％ヒドラジン水溶液５．０部を加え、２時間反応させた後、３０℃で減圧し脱溶剤を行い、ポリカーボネート基含有ポリウレタン樹脂２の固形分３５％、粘度５２ｍＰａ・ｓ、酸価＝２８ｍｇＫＯＨ/ｇ、平均粒子径（ｄ５０）＝４１ｎｍ、Ｔｇ＝６０℃の安定なワニス２を得た。
【００６０】
＜ワニス３（ポリカーボネート基含有ウレタン樹脂粒子３の水分散体）の合成＞
攪拌機、還流冷却管、温度計及び窒素導入管を付した四つ口フラスコに、１，６−ヘキサンジオールポリカーボネートポリオール（平均分子量２０００）１０５．０部、トリメチロールプロパン１．０部、１，４−シクロヘキサンジメタノール５．５部、プロピオン酸１７．５部、ジブチル錫ジラウレート０．００１部及びメチルエチルケトン１１０．０部を仕込み、均一に混合した後、４，４’−メチレンビス（シクロヘキシルイソシアネート）８２．０部を加え、７０℃で６時間反応させて、カルボキシル基含有イソシアネート基末端プレポリマーのメチルエチルケトン溶液を得た。前記溶液を４０℃以下に冷却した後、トリエチルアミン１３．２部を加え、４０℃で３０分間中和反応を行った。
【００６１】
次に、中和を行なった溶液を３０℃以下に冷却し、ディスパー羽根を用いて水４５０．０部を徐々に加えてポリカーボネート基含有イソシアネート基末端プレポリマー中和物を乳化分散せしめ分散液を得た。そして、ジエチレントリアミン１．３５部を水２０．０部に溶解したアミン水溶液を前記分散液に滴下し、更に５０％ヒドラジン水溶液５．０部を加え、２時間反応させた後、３０℃で減圧し脱溶剤を行い、ポリカーボネート基含有ポリウレタン樹脂３の固形分３５％、粘度６２ｍＰａ・ｓ、酸価＝３５ｍｇＫＯＨ/ｇ、平均粒子径（ｄ５０）＝３９ｎｍ、Ｔｇ＝６２℃の安定なワニス３を得た。
【００６２】
＜ワニス４（非ポリカーボネート基含有ウレタン樹脂粒子の水分散体）の合成＞
攪拌機、還流冷却管、温度計及び窒素導入管を付した四つ口フラスコに、ネオペンチルグリコール１６．４部、トリメチロールプロパン１．０部、１，４−シクロヘキサンジメタノール５．５部、プロピオン酸１０．６部、ジブチル錫ジラウレート０．００１部及びメチルエチルケトン１１０．０部を仕込み、均一に混合した後、ヘキサメチレンジイソシアネート部１２．０部及び４，４’−メチレンビス（シクロヘキシルイソシアネート）８２．０部を加え、７０℃で６時間反応させて、カルボキシル基含有イソシアネート基末端プレポリマーのメチルエチルケトン溶液を得た。前記溶液を４０℃以下に冷却した後、トリエチルアミン８．０部を加え、４０℃で３０分間中和反応を行った。
【００６３】
次に、中和を行なった溶液を３０℃以下に冷却し、ディスパー羽根を用いて水２７０．０部を徐々に加えてイソシアネート基末端プレポリマー中和物を乳化分散せしめ分散液を得た。そして、ジエチレントリアミン１．３５部を水２０．０部に溶解したアミン水溶液を前記分散液に滴下し、更に５０％ヒドラジン水溶液５．０部を加え、２時間反応させた後、３０℃で減圧し脱溶剤を行い、ポリカーボネート基非含有ポリウレタン樹脂固形分３５％、粘度６１ｍＰａ・ｓ、酸価＝３５ｍｇＫＯＨ/ｇ、平均粒子径（ｄ５０）＝３８ｎｍ、Ｔｇ＝３０℃の安定なワニス４を得た。
【００６４】
＜ワニス５（アクリル樹脂粒子の水分散体）の合成＞
攪拌機、還流冷却管及び温度計を付した四つ口フラスコに水６０部、ポリオキシエチレンスチリルフェニルエーテル硫酸エステルアンモニウム塩０．６部、ポリオキシアルキレンアルキルエーテル２部を加え７０℃に加熱し、過硫酸カリウム０．２部を加えた後、アクリル酸ブチル７．０部、アクリル酸０．８部、スチレン２４．０部、メタクリル酸メチル４８．２部を混合したものを滴下し、その後、水６０部を加え、アンモニア水でｐＨ＝９になるように調製した。固形分（ＮＶ）＝４１％、平均粒子径（ｄ５０）＝７５ｎｍ、Ｔｇ＝８１℃、酸価＝８ｍｇＫＯＨ/ｇ、の良好なワニス５を得た。
【００６５】
＜ワニス６（アクリル樹脂粒子の水分散体）の合成＞
攪拌機、還流冷却管及び温度計を付した四つ口フラスコに水６０部、ポリオキシエチレンスチリルフェニルエーテル硫酸エステルアンモニウム塩０．６部、ポリオキシアルキレンアルキルエーテル２部を加え７０℃に加熱し、過硫酸カリウム０．２部を加えた後、アクリル酸ブチル２６．８部、アクリル酸０．８部、スチレン２４．０部、メタクリル酸メチル２８．４部を混合したものを滴下し、その後、水６０部を加え、アンモニア水でｐＨ＝９になるように調製した。固形分（ＮＶ）＝４１％、平均粒子径（ｄ５０）＝７０ｎｍ、Ｔｇ＝３０℃、酸価＝８ｍｇＫＯＨ/ｇ、の良好なワニス６を得た。
【００６６】
＜顔料分散液Ｋ−１〜Ｋ−５、Ｗ−１、Ｙ−１、Ｍ−１、Ｃ−１及びＦ−１＞
表１に示す通り、顔料、ポリオキシエチレンスチレン化フェニルエーテル、上記ワニス１〜３で得られたポリカーボネート基含有ウレタン樹脂粒子１〜３の水分散体、消泡剤、溶剤及びイオン交換水を配合し、０．５ｍｍ径ジルコニアビーズを充填率６０％に充填した分散機（浅田鉄工製：ナノミル）を用いて、２０時間分散して水性顔料分散液Ｋ−１〜Ｋ−５、Ｗ−１、Ｙ−１、Ｍ−１、Ｃ−１及びＦ−１を得た。
【００６７】
＜顔料分散液Ｋ−６＞
表１に示す通り、顔料、ポリオキシエチレンスチレン化フェニルエーテル、ポリカーボネート基含有ウレタン樹脂粒子３の水分散体、消泡剤、溶剤及びイオン交換水を配合し、０．５ｍｍ径ジルコニアビーズを充填率５５％に充填した分散機（浅田鉄工製：ナノミル）を用いて、２０時間分散して水性顔料分散液Ｋ−６を得た。
【００６８】
＜顔料分散液Ｋ−７＞
表１に示す通り、顔料、ポリオキシエチレンスチレン化フェニルエーテル、ポリカーボネート基含有ウレタン樹脂粒子３の水分散体、消泡剤、溶剤及びイオン交換水を配合し、０．５ｍｍ径ジルコニアビーズを充填率７０％に充填した分散機（浅田鉄工製：ナノミル）を用いて、２０時間分散して水性顔料分散液Ｋ−７を得た。
【００６９】
＜顔料分散液Ｋ−８＞
表１に示す通り、顔料、ポリオキシエチレンスチレン化フェニルエーテル、上記ワニス３で得られたポリカーボネート基含有ウレタン樹脂粒子３の水分散体、消泡剤、溶剤及びイオン交換水を、０．５ｍｍ径ジルコニアビーズを充填率４８％に充填した分散機（浅田鉄工製：ナノミル）を用いて、２０時間分散して水性顔料分散液Ｋ−８を得た。
【００７０】
＜顔料分散液Ｋ−９＞
表１に示す通り、顔料、ポリオキシエチレンスチレン化フェニルエーテル、上記ワニス３で得られたポリカーボネート基含有ウレタン樹脂粒子３の水分散体、消泡剤、溶剤及びイオン交換水を、０．５ｍｍ径ジルコニアビーズを充填率７８％に充填した分散機（浅田鉄工製：ナノミル）を用いて、２０時間分散して水性顔料分散液Ｋ−９を得た。
【００７１】
【表１】
0006053270.tif 000002
【００７２】
顔料として、下記のものを用いた：
カーボンブラック（商品名：スペシャルブラック５５０、エボニックデグサ社製）
二酸化チタン（商品名：ＴＲ９２、ハンツマン社製）、
酸化鉄（商品名：ＦＲ０３、堺化学社製）
銅フタロシアニン（商品名：イルガライトブルー８７００、チバ社製）、
ルナイエロー（商品名：Ｈａｎｓａ  Ｂｒｉｌｌｉａｎｔ  Ｙｅｌｌｏｗ  ５ＧＸ、クラリアントジャパン社製）、
ジメチルキナクリドン（商品名：スーパーマゼンタＲＧ、ＤＩＣ社製）。
消泡剤として、シリコーン系消泡剤（商品名：ＳＮデフォーマー１３１２、サンノプコ（株）製）を用いた。
【００７３】
＜平均粒子径＞
インク組成物の顔料の平均粒子径（ｄ５０）をＭｉｃｒｏｔｒａｃ社製  粒度分布測定器ＵＰＡを用いて測定した。
【００７４】
（実施例１〜２９及び比較例１〜６）
表２〜４に示す通り、上記で得られた顔料分散液、ワニス、表面調整剤（商品名：ＴＳＦ４４４６、モメンティブ社製）、溶剤及びイオン交換水を配合し、マグネチックスターラーにて３０分間攪拌し、各種水系ジェットインク組成物を得た。
【００７５】
【表２】
0006053270.tif 000003
【００７６】
【表３】
0006053270.tif 000004
【００７７】
【表４】
0006053270.tif 000005
【００７８】
＜粘度＞
２０℃における水系ジェットインク組成物の粘度をＴＡインスツルメンツ社製  レオメーター  ＡＲＥＳを用いて測定した。
【００７９】
＜表面張力＞
２０℃における水系ジェットインク組成物の表面張力を協和界面科学社製  自動表面張力計ＣＢＶＰ−Ｚを用いて測定した。
【００８０】
＜ワニスの酸価測定＞
ワニスの酸価は、ＪＩＳ−Ｋ−５６０１−２−１に準じて測定した。
【００８１】
＜塗装装置＞
水系ジェットインク組成物の各被塗物（塩化ビニル、亜鉛めっき鋼板、アルミニウム、ステンレス、窯業建材、紙、ポリエチレンテレフタレート、ガラス）への塗装は、武藤工業社製  ラミレスＰＪ−１３０４ＮＸを用いた。
【００８２】
＜ノズル詰まり性＞
表２〜表４に記載の被塗物表面に水系ジェットインク組成物を塗装し、塗装の最中にヘッドを１５分間その場で放置させ、その後、再度塗装を開始した際に、インク組成物が吐出されていないノズル数をカウントし、下記の基準で評価した。
◎：１５分間放置後、所定の位置に吐出できないノズル数が、全ノズル数の６０分の１以下、
○：１５分間放置後、所定の位置に吐出できないノズル数が、全ノズル数の６０分の１超過６０分の２以下、
×：１５分間放置後、所定の位置に吐出できないノズル数が、全ノズル数の６０分の２より多い。
【００８３】
＜連続吐出性＞
表２〜表４に記載の被塗物表面に水系ジェットインク組成物を１ｍ×４ｍの塗装を行い、飛行曲がり及び抜けの本数に基づいて下記基準で評価した。
◎：飛行曲がり及び抜けなし、
○：飛行曲がり及び抜けの合計本数が１〜３本、
△：飛行曲がり及び抜けの合計本数が４〜６本、
×：飛行曲がり及び抜けの合計本数が７本以上。
【００８４】
＜貯蔵安定性＞
５０℃で２８日間静置保管し、目視にて下記基準で評価した。
◎：変化なし、
○：僅かに浮遊物あり、
×：沈殿・分離を生じる。
【００８５】
＜ハジキ＞
表２〜表４に記載の被塗物表面に水系ジェットインク組成物を塗装し、塗装直後の塗装面を目視にて下記基準で評価した。
◎：インク組成物にハジキがない、
○：僅かにインク組成物にハジキがあるが、実用上問題ないレベル、
×：インク組成物にハジキがある。
【００８６】
＜にじみ＞
表２〜表４に記載の被塗物表面に水系ジェットインク組成物を塗装し、塗装直後の塗装面を目視にて下記基準で評価した。
◎：インク組成物ににじみがない、
○：僅かにインク組成物ににじみがあるが、実用上問題ないレベル、
×：インク組成物ににじみがある。
【００８７】
＜密着性＞
表２〜表４に記載の被塗物表面に水系ジェットインク組成物を塗装し十分乾燥した後、その塗膜部分に幅２４ｍｍのセロテープ（登録商標、ＮＩＣＨＩＢＡＮ製）を密着させた後にテープを剥がし、剥離部分の状態を目視にて下記基準で評価した。
◎：剥離なし、
○：僅かに剥離の痕跡あるが実用上問題ないレベル、
×：剥離あり。
【００８８】
＜耐水性＞
表２〜表４に記載の被塗物表面に水系ジェットインク組成物を塗装し十分乾燥した後、イオン交換水をしみ込ませたガーゼで塗面を１０回擦り、塗面の外観を目視で評価した。
◎：擦り傷の痕跡なし、
○：僅かに擦り傷の痕跡あるが実用上問題ないレベル、
×：擦り傷の痕跡あり。
【００８９】
＜光沢＞
表２〜表４に記載の被塗物表面に水系ジェットインク組成物を塗装し十分乾燥した塗面の光沢を日本電色工業社製  光沢計ＶＧ  ２０００を用いて測定した。
◎：光沢あり、
○：僅かに光沢が劣るが実用上問題ないレベル、
×：光沢なし。